СПОСОБ БЕЛЕНИЯ ЛЬНЯНОЙ РОВНИЦЫ
METHOD OF BLEACHING OF FLAX ROVING

Изобретение относится к текстильной промышленности, в частности к белению льняной ровницы.
Известен способ беления льняной ровницы, включающий: кисловку, восстановительную отварку и окислительную обработку раствором пероксида водорода при температуре от 95 до 100°С, промывки водой предварительную и между технологическими операциями. (Патент CN 1144279A, D01C 1/00, 05.03.1997.).
При этом кисловка осуществляется в течение 10 мин при температуре 20-30°С раствором, содержащим серную кислоту - 5 г/л и смачиватель - 0,5-2,0 г/л, отварка ведется в течение 30-60 мин при температуре 95°С раствором, содержащим: смачиватель - 0,5-2,0 г/л, гидроксид натрия 100% - 2-7 г/л, гидросульфит натрия - 6-10 г/л, сульфид натрия - 4-8 г/л, антрахинон - 2-5 г/л, беление - раствором пероксида водорода (100%) - 3-7 г/л, стабилизатор пероксида водорода - 5-10 г/л, смачиватель - 0,5-2,0 г/л при температуре 70°С в течение 30-90 мин.
Недостатком указанного способа-аналога является более низкая белизна льняной ровницы, чем в предлагаемом изобретении. Это можно объяснить применением менее эффективных восстановителей при их высокой концентрации на стадии отварки. В результате основной показатель качества ровницы - белизна составляет 55-65%.
Перед изобретением поставлена техническая задача устранения указанного недостатка и получения технического результата, выражающегося в повышении уровня белизны льняной ровницы, предназначенной для дальнейшей переработки в пряжу.
Поставленный технический результат достигается тем, что в способе беления льняной ровницы, включающем кисловку, восстановительную отварку и окислительную обработку раствором пероксида водорода при температуре от 95 до 100°С, авиважную обработку и промывки между технологическими операциями сначала горячей, а затем холодной водой, кисловку осуществляют препаратом из композиции, включающей сульфаминовую кислоту или серную кислоту с концентрацией 0,5-2,0 г/л, отварку осуществляют в течение от 40 до 90 мин с применением в качестве восстановителей композиции, содержащей производные на основе сульфиновой кислоты с концентрацией от 0,5 до 2,5 г/л и восстановитель с комплексообразующими добавками с концентрацией от 1,5 до 2,5 г/л.
Кроме того, технический результат достигается тем, что за 10-20 мин до окончания процесса отварки дополнительно вводят препарат, являющийся соединением сульфиновой кислоты, с концентрацией от 0,2 до 0,4 г/л,
Также технический результат достигается тем, что при окислительной обработке раствором пероксида водорода концентрация органического стабилизатора, содержащего композицию комплексообразующих веществ, составляет от 0,13 до 0,17 г/л.
Ниже приведены примеры осуществления способа беления льняной ровницы.
Операции, режимы
Конкретный пример способа по наиболее близкому аналогу
Примеры осуществления предлагаемого способа
1
2
3
Промывка водой
-
-
-
КИСЛОВКА
Время, мин
10
10
15
20
температура раствора, °С
25
30
35
40
Раствор, содержащий:
серную кислоту, г/л
5
-
-
-
смачиватель, г/л
1,5
0,3
0,35
0,4
Композиция,
-
включающая
сульфаминовую кислоту
или серную кислоту, г/л
0,5
1,5
2,0
Промывка водой
-
ОТВАРКА
Время, мин
45
40
60
90
Температура, °С
95
95
98
100
Смачиватель, г/л
1,5
0,4
0,5
0,6
Гидроксид натрия 100%, г/л
4,5
3
4
5
Гидросульфит натрия, г/л
8
-
-
-
Сульфид натрия, г/л
6
-
-
-
Антрахинон, г/л
3,5
-
-
-
Композиция, содержащая
-
0,5
1,5
2,5
производные на основе
сульфиновой кислоты, г/л
Восстановитель с
-
1,5
2,0
2,5
комплексообразующими добавками, г/л
или дополнительно за 10-
-
0,2
0,3
0,4
20 мин до окончания
варки препарат,
являющийся соединением
сульфиновой кислоты
Промывка водой
БЕЛЕНИЕ
Пероксид водорода (100%), г/л
5,0
3,0
3,3
4
Едкий натр (100%), г/л
-
2,0
3,0
4,0
Стабилизатор пероксида
7,5
0,10
0,15
0,20
водорода, г/л
Смачиватель, г/л
1,5
-
-
-
Гидрофильный мягчитель,
-
0,5
1,0
1,5
г/л
Температура, °С
70
95
98
100
Время, мин
60
40
60
90
АВИВАЖНАЯ ОБРАБОТКА
Уксусная кислота (лед.), г/л
-
0,5
1,0
1,5
Авиважный препарат, г/л
-
0,30
0,33
0,40
Совместное применение предлагаемых по изобретению восстановителей дает синергический эффект, который повышает эффективность их воздействия на ровницу. При обработке льняной ровницы по указанным в таблице режимам достигается белизна в 65-70%, в то время как у наиболее близкого аналога белизна достигает только величины 55-65%. Прочность льняной пряжи из льняной ровницы, обработанной по изобретению, соответствует требованиям ГОСТ на льняную пряжу.
Предложенный способ можно реализовать на существующем оборудовании периодического действия на действующих предприятиях с использованием препаратов, доступных на рынке химикатов.